(57)【要約】【課題】生地ホツレの発生しない、着用感が良好で、かつカット工程の省力化を計ることができる膝裏地用織物を提供する。【解決手段】トータルカバーファクターが１３００〜２０００であり、タテのカバーファクター（Ａ）とヨコのカバーファクター（Ｂ）の比（Ａ／Ｂ）が０．９〜１．５であるウォータージェットルームで製織されたタックイン耳織物であって、該織物の耳幅が０．５〜４ｃｍであることを特徴とする膝裏地用織物。  ただし、トータルカバーファクター＝タテのカバーファクター＋ヨコのカバーファクター  タテのカバーファクター＝タテ糸の繊度（ｄｔｅｘ）１／２×タテ糸密度（本／２．５４ｃｍ）  ヨコのカバーファクター＝ヨコ糸の繊度（ｄｔｅｘ）１／２×ヨコ糸密度（本／２．５４ｃｍ）【選択図】なし【特許請求の範囲】
【請求項１】
トータルカバーファクターが１３００〜２０００であり、タテのカバーファクター（Ａ）とヨコのカバーファクター（Ｂ）の比（Ａ／Ｂ）が０．９〜１．５であるウォータージェットルームで製織されたタックイン耳織物であって、該織物の耳幅が０．５〜４ｃｍであることを特徴とする膝裏地用織物。
ただし、トータルカバーファクター＝タテのカバーファクター＋ヨコのカバーファクター
タテのカバーファクター＝タテ糸の繊度（ｄｔｅｘ）１／２×タテ糸密度（本／２．５４ｃｍ）
ヨコのカバーファクター＝ヨコ糸の繊度（ｄｔｅｘ）１／２×ヨコ糸密度（本／２．５４ｃｍ）
【請求項２】
タテ糸およびヨコ糸が無撚のポリエステルマルチフィラメント糸であることを特徴とする請求項１に記載の膝裏地用織物。
【請求項３】
タテ糸および／またはヨコ糸が有撚のポリエステルマルチフィラメント糸であることを特徴とする請求項１に記載の膝裏地用織物。
【請求項４】
タテ糸が無撚または有撚でヨコ糸が仮ヨリ加工糸のポリエステルマルチフィラメントであることを特徴とする請求項１に記載の膝裏地用織物。
【請求項５】
タテ糸および／またはヨコ糸が長手方向に解撚部分と未解撚部分が混在したポリエステルマルチフィラメントであることを特徴とする請求項１に記載の膝裏地用織物。
【請求項６】
請求項１〜５のいずれかに記載の膝裏地用織物を用いたことを特徴とする下衣。
【発明の詳細な説明】
【技術分野】
【０００１】
本発明はウォータージェットルームで製織されたタックイン耳織物からなるパンツ（ズボン）などの下衣の膝部の前見頃裏地（以下、膝裏地という）用途の織物に関するものである。
【背景技術】
【０００２】
従来、ウォータージェットルームで製織された裏地は、ヨコ糸挿入が一方方向からの挿入のため、挿入したヨコ糸をその都度ヒートカッターあるいはメカニカルカッターで切断しないと次のヨコ糸が挿入できず、挿入するヨコ糸１本毎に切断する必要があり、切断された後の地組織および耳組織からはみ出したヨコ糸が耳房として残る。この耳房はタテ糸と構成していなく、かつ緊張性がないため、糸がバラケふくれた状態になる。
【０００３】
耳房の付いた生地をそのまま膝裏地用途に使用すると耳房部が地厚になり、スベリが悪くなるため、着用時不快感を与える。
【０００４】
この不快感問題を解消する方法として、現状は耳房部をカットし、オーバーロック縫い等でスソ部の生地ホツレを始末するか、ヒーターまたは超音波で地組織および耳組織部をカットしながら切り口の繊維を融着し、生地ホツレを防止し使用している（例えば、特許文献１参照）。
【０００５】
しかしながら、ヒーターまたは超音波でのカットはカット時のカット温度が高すぎるとカット面の繊維融着度合いが強すぎ、ガサツキ感が強く、パンツ（ズボン）に縫製し着用すると肌触りが悪く不快に感じる。
【０００６】
また、カット温度が低すぎると切断面の繊維融着度合いが弱すぎ生地ホツレが発生し着用に支障をきたすという問題を有していた。
【特許文献１】特開平５−２４７７８２号公報
【発明の開示】
【発明が解決しようとする課題】
【０００７】
本発明は、上記のような問題を解決し、生地ホツレの発生しない、着用感が良好で、かつカット工程の省力化を計ることができる膝裏地用織物を提供することを課題とする。
【課題を解決するための手段】
【０００８】
前記課題を解決するために、本発明は、以下の構成を採用する。すなわち、
（１）トータルカバーファクターが１３００〜２０００であり、タテのカバーファクター（Ａ）とヨコのカバーファクター（Ｂ）の比（Ａ／Ｂ）が０．９〜１．５であるウォータージェットルームで製織されたタックイン耳織物であって、該織物の耳幅が０．５〜４ｃｍであることを特徴とする膝裏地用織物。
【０００９】
ただし、トータルカバーファクター＝タテのカバーファクター＋ヨコのカバーファクター
タテのカバーファクター＝タテ糸の繊度（ｄｔｅｘ）１／２×タテ糸密度（本／２．５４ｃｍ）
ヨコのカバーファクター＝ヨコ糸の繊度（ｄｔｅｘ）１／２×ヨコ糸密度（本／２．５４ｃｍ）
（２）タテ糸およびヨコ糸が無撚のポリエステルマルチフィラメント糸であることを特徴とする前記（１）に記載の膝裏地用織物。
【００１０】
（３）タテ糸および／またはヨコ糸が有撚のポリエステルマルチフィラメント糸であることを特徴とする前記（１）に記載の膝裏地用織物。
【００１１】
（４）タテ糸が無撚または有撚でヨコ糸が仮ヨリ加工糸のポリエステルマルチフィラメントであることを特徴とする前記（１）に記載の膝裏地用織物。
【００１２】
（５）タテ糸および／またはヨコ糸が長手方向に解撚部分と未解撚部分が混在したポリエステルマルチフィラメントであることを特徴とする前記（１）に記載の膝裏地用織物。
【００１３】
（６）前記（１）〜（５）のいずれかに記載の膝裏地用織物を用いたことを特徴とする下衣。
膝裏地用織物。
【発明の効果】
【００１４】
本発明の織物は、通気性、すべり性に優れ、かつ目ズレ、生地端ホツレの生じにくいものであり、膝裏裏地に好適に用いることができる。
【発明を実施するための最良の形態】
【００１５】
本発明者は、膝裏用途裏地織物の構成要因、例えば繊維素材並びにその形態、形状、織物密度、タックイン耳の幅等について詳細に検討した結果、膝裏用途に適した裏地を見出し、本発明に到達したものである。
【００１６】
すなわち、本発明の構成は下記のとおりである。
【００１７】
トータルカバーファクターが１３００〜２０００であり、タテのカバーファクター（Ａ）とヨコのカバーファクター（Ｂ）の比（Ａ／Ｂ）が０．９〜１．５であることを特徴とする膝裏地用織物であって、この織物は、ウォータージェットルームで製織されたタックイン耳織物からなる。このタックイン耳織物の耳幅が０．５〜４ｃｍのものを採用する。
【００１８】
タックイン耳織物は、ヨコ糸の端部をタテ糸開口内へ折り返す織布のタックイン耳形成方法によって得られるものであり、このようなタックイン耳形成方法としては、例えば、特開２００２−３０９４６５号公報、特開２００３−１６６１４８号公報などに記載された方法が使用できる。
【００１９】
以下、本発明についてさらに詳細に説明する。
【００２０】
本発明の織物は、次式で計算されるトータルカバーファクターが１３００〜２０００であるタックイン耳織物である。トータルカバーファクターが１３００未満では目ズレを抑えることが難敷くなり、かつタックイン耳による生地端保持力が著しく低下する。トータルカバーファクターが２０００を越えると通気性、スベリ性、柔軟性に乏しくなり、かつタックイン耳部が地厚になり、着用時不快感を与え、膝裏裏地として不適な織物になる。さらに好ましくは１４５０〜１９５０である。
【００２１】
トータルカバーファクター＝タテのカバーファクター＋ヨコのカバーファクター
タテのカバーファクター＝タテ糸の繊度（ｄｔｅｘ）１／２×タテ糸密度（本／２．５４ｃｍ）
ヨコのカバーファクター＝ヨコ糸の繊度（ｄｔｅｘ）１／２×ヨコ糸密度（本／２．５４ｃｍ）
本発明の織物はまた、タテのカバーファクター（Ａ）とヨコのカバーファクター（Ｂ）の比（Ａ／Ｂ）が０．９〜１．５であることを特徴とする。比（Ａ／Ｂ）が０．９未満では目ズレを抑えることが難しくなり、かつタックイン耳部が地厚になり着用時不快感を与える。
【００２２】
本発明のタックイン耳幅は０．５〜４ｃｍであることを特徴とする。タックイン耳幅が０．５ｃｍ未満では保持力が乏しく生地端ホツレが発生しやすい傾向にあり、タックイン耳部の生地厚があつくなり、着用時不快感を与える。また、４ｃｍを越えると裏地として、柔軟性に乏しい傾向にある。さらに好ましくは１．０〜２．５ｃｍである。
【００２３】
本発明で用いる合成繊維マルチフィラメント糸は、ポリエステル繊維が好ましく使用されるが、ポリアミド繊維であってもよい。
【００２４】
上記のタテ糸および／またはヨコ糸に用いる合成繊維マルチフィラメント糸で裏地用途に適した生地厚の織物を得るにはタテ糸繊度は３３〜８４ｄｔｅｘ、ヨコ糸の繊度は４４〜１１０ｄｔｅｘであることが好ましい。
【００２５】
また、タテ糸およびヨコ糸は無撚のポリエステルマルチフィラメント糸であることが好ましい。無撚とは、撚糸工程などにおいて追撚を施していない糸のことであり、紡糸工程などのボビン巻き取りによって付与される２０Ｔ／Ｍ程度までの撚りが入った糸を含むものである。この糸を用いた織物はスベリ性がよく着用感の良好な裏地織物となるので好ましい。
【００２６】
また、タテ糸および／またはヨコ糸が有撚のポリエステルマルチフィラメント糸であることが好ましい。特にタテ糸および／またはヨコ糸に４００〜８００Ｔ／Ｍの追撚を有する有撚のポリエステルマルチフィラメント糸を用いることが好ましい。この糸を用いた織物は上記構成の織物よりスベリ性は劣るがスベリ性とドライタッチの両面を兼ねそなえた裏地織物となるので好ましい。
【００２７】
また、タテ糸が無撚または有撚でヨコ糸が仮ヨリ加工糸のポリエステルマルチフィラメントであることが好ましい。この糸を用いた織物は暖かみのあるソフトタッチな裏地織物となるので好ましい。
【００２８】
また、タテ糸および／またはヨコ糸が特開昭５５−６７０２５号公報、特開昭５５−７１８３０号公報などに記載された方法で作られた、長手方向に解撚部分と未解撚部分が混在したポリエステルマルチフィラメントを用いた織物はドライタッチで吸水性に優れた夏用に適した裏地織物となるので好ましい。
【００２９】
なお、本発明のタックイン耳織物の組織は、平織、綾組織であることが好ましい。また、製織方法としては、ウォータージェット式の織機を使用する。
【実施例】
【００３０】
［実施例１］
タテ糸に５６ｄｔｅｘ／１８フィラメント（ｆ）の無撚のポリエステルマルチフィラメント、ヨコ糸に８４ｄｔｅｘ／３６ｆの無撚のポリエステルマルチフィラメントを用い、タテ密度１１０本／２．５４ｃｍ、ヨコ密度８１本／２．５４ｃｍのタックイン耳幅２．５ｃｍの平織物をウォータージェットルームで製織した。
得られた織物のトータルカバーファクターは１５６５、タテのカバーファクター（Ａ）とヨコのカバーファクター（Ｂ）の比（Ａ／Ｂ）が１．１１で風合いは若干堅いが薄地のスベリ性に優れた織物であった。
また、上記の織物をパンツの膝裏地として使用したところ、カット工程の省略化が可能となり、かつ、パンツ膝部の生地ホツレ、ガサツキ感が無く、スベリ性が良く着用感は良好であった。
【００３１】
［実施例２］
タテ糸に５６ｄｔｅｘ／１８ｆの無撚のポリエステルマルチフィラメント、ヨコ糸に８４ｄｔｅｘ／３６ｆの無撚のポリエステルマルチフィラメントを用い、タテ密度１４５本／２．５４ｃｍ、ヨコ密度８５本／２．５４ｃｍのタックイン耳幅２．５ｃｍの２／１ツイル織物をウォータージェットルームで製織した。
得られた織物のトータルカバーファクターは１８６４、タテのカバーファクター（Ａ）とヨコのカバーファクター（Ｂ）の比（Ａ／Ｂ）が１．３９で実施例１よりも若干厚地のスベリ性に優れた織物であった。
また、上記の織物をパンツの膝裏地として使用したところ、カット工程の省略化が可能となり、かつ、パンツ膝部の生地ホツレ、ガサツキ感が無く、スベリ性が良く着用感は良好であった。
【００３２】
［実施例３］
タテ糸に５６ｄｔｅｘ／２４ｆ、撚数３００ｔ／ｍのポリエステルマルチフィラメント、ヨコ糸に８４ｄｔｅｘ／３６ｆの仮ヨリ加工したポリエステルマルチフィラメントを用い、タテ密度１０８本／２．５４ｃｍ、ヨコ密度８６本／２．５４ｃｍのタックイン耳幅２．５ｃｍの平織物をウォータージェットルームで製織した。
得られた織物のトータルカバーファクターは１６０５、タテのカバーファクター（Ａ）とヨコのカバーファクター（Ｂ）の比（Ａ／Ｂ）が１．０３でスベリ性は実施例１，２よりも劣るが暖かみのあるソフトタッチな織物であった。
また、上記の織物をパンツの膝裏地として使用したところ、カット工程の省略化が可能となり、かつ、パンツ膝部の生地ホツレ、ガサツキ感が無く、スベリ性が良く、暖かみのあるソフトタッチな裏地であった。
【００３３】
［実施例４］
タテ糸、およびヨコ糸に長手方向に解撚部分と未解撚部分が混在した８４ｄｔｅｘ／３６ｆのポリエステルマルチフィラメント特殊仮撚糸を用い、タテ密度７９本／２．５４ｃｍ、ヨコ密度８２本／２．５４ｃｍのタックイン耳幅２．５ｃｍの平織物をウォータージェットルームで製織した。
得られた織物のトータルカバーファクターは１８９６、タテのカバーファクター（Ａ）とヨコのカバーファクター（Ｂ）の比（Ａ／Ｂ）が０．９６でドライタッチで吸水性にすぐれた夏用に適した織物であった。
また、上記の織物をパンツの膝裏地として使用したところ、カット工程の省略化が可能となり、かつ、パンツ膝部の生地ホツレ、ガサツキ感が無く、スベリ性が良く、ドライタッチで吸水性にすぐれた裏地であった。